РАСПАДАЮЩИЙСЯ В ВОДЕ ЛИСТ ИЗ ВОЛОКНИСТОГО МАТЕРИАЛА, СПОСОБ ИЗГОТОВЛЕНИЯ ТАКОГО ЛИСТА ИЗ ВОЛОКНИСТОГО ЛИСТА И ПРИМЕНЕНИЕ ЛИСТА ИЗ ВОЛОКНИСТОГО МАТЕРИАЛА ДЛЯ ИЗГОТОВЛЕНИЯ СЕРДЕЧНИКА ДЛЯ РУЛОНА ИЗ АБСОРБИРУЮЩЕГО МАТЕРИАЛА

2
1. Лист из волокнистого материала с базовой плотностью от 20 до 1000 г/м, изготовленный мокрым способом изготовления бумаги, распадающийся в воде менее чем за 120 с и содержащий от 10 до 70% крахмала и по меньшей мере 30% бумагообразующих волокон от общей массы сухого листа из волокнистого материала.
2. Лист из волокнистого материала по п.1, содержащий от 15 до 40% крахмала, предпочтительно от 20 до 35% крахмала от общей массы сухого листа из волокнистого материала.
2
2
3. Лист из волокнистого материала по п.1, базовая плотность которого составляет от 100 до 600 г/м, предпочтительно от 130 до 400 г/м.
4. Лист из волокнистого материала по п.1, время распадения которого в воде, измеренное в соответствии со стандартом NF Q34-020 для образца листа с размерами 9×8 см, меньше 50 с, предпочтительно меньше 35 с, особенно предпочтительно меньше 15 с.
5. Лист из волокнистого материала по п.1, у которого потеря прочности, измеренная согласно стендовым испытаниям, описанным в описании, соответствует потере прочности образцом этого листа, образующим угол по меньшей мере 85°, предпочтительно от 88 до 90°, после увлажнения водой в течение 6 с.
6. Лист из волокнистого материала по п.1, у которого остаточная прочность в увлажненном состоянии по отношению к его прочности в сухом состоянии при измерении согласно испытанию на разрушение кольца, описанному в настоящем описании, меньше 1%.
7. Лист из волокнистого материала по п.1, в котором крахмал распределен по всей толщине практически равномерно.
8. Лист из волокнистого материала по п.1, содержащий добавки, придающие дополнительные свойства, такие как дезинфицирующие вещества, чистящие вещества или ароматические вещества.
9. Способ изготовления волокнистого листа из волокнистого материала, распадающегося в воде за время менее 120 с, согласно любому из пп.1-8, включающий стадии приготовления бумажной массы путем суспендирования волокон в воде, формования из полученной бумажной массы листа и сушки полученного листа, характеризующийся тем, что дополнительно включает следующие стадии: выполняемую перед стадией сушки стадию добавления к изготовляемому листу из волокнистого материала крахмала, не растворяющегося в воде при температуре, при которой его вводят, и сушку листа из волокнистого материала, содержащего крахмал, при температуре достаточно высокой для превращения по меньшей мере части крахмала в гель.
10. Способ по п.9, при котором не растворимый в воде крахмал вводят в бумажную массу до достижения ею формующего стола.
11. Способ по п.9, при котором не растворимый в воде крахмал вводят при нахождении листа на формующем сеточном столе, в частности, путем набрызгивания на лист из волокнистого материала.
12. Способ по п.9, включающий стадию прессования, которую выполняют перед стадией сушки.
13. Способ по п.9, при котором в качестве крахмала, не растворяющегося в воде, используют крахмал, модифицированный путем физической, химической или физико-химической обработки.
14. Способ по любому из пп.9-13, при котором сушку листа из волокнистого материала осуществляют при температуре, которую постепенно повышают для достижения полного превращения крахмала в гель.
15. Применение не растворимого в воде крахмала для изготовления листа из волокнистого материала по любому из пп.1-8.
16. Применение не растворимого в воде крахмала и растворимого в воде крахмала для изготовления листа из волокнистого материала по любому из пп.1-8.
17. Способ изготовления волокнистого листа из волокнистого материала, распадающегося в воде за время менее 120 с, согласно любому из пп.1-8, включающий следующие стадии: суспендирование волокон в воде, формование по меньшей мере одного первого волокнистого слоя и одного второго волокнистого слоя из упомянутых волокон, нанесение крахмала на второй волокнистый слой, наложение первого волокнистого слоя на второй волокнистый слой, соединение этих двух волокнистых слоев с образованием листа из волокнистого материала и сушку полученного листа из волокнистого материала.
18. Способ по п.17, при котором используют крахмал, растворяющийся в воде, который в сухом состоянии наносят на второй волокнистый слой.
19. Способ по п.17, при котором используют крахмал, не растворяющийся в воде, который в сухом состоянии наносят на второй волокнистый слой.
20. Способ по п.17, при котором в комбинации используют крахмал, растворяющийся в воде, и крахмал, не растворяющийся в воде, при этом крахмал в сухом состоянии наносят на второй волокнистый слой.
21. Способ по любому из пп.18-20, при котором крахмал наносят в порошкообразной форме.
22. Способ по п.17, при котором формуют по меньшей мере один третий волокнистый слой, который накладывают на упомянутые два волокнистых слоя с прослойкой из крахмала или без нее.
3
23. Способ по п.9, при котором лист из волокнистого материала подвергают прессованию перед сушкой или каландрированию после сушки с целью получения после сушки листа с плотностью от 450 до 650 кг/м.
24. Применение листа из волокнистого материала по любому из пп.1-8 для изготовления сердечника, обеспечивающего опору для рулона, путем наматывания одной или большего количества полосок из упомянутого листа из волокнистого материала на цилиндрический стержень.
25. Сердечник для рулона, выполненный из намотанной по винтовой линии по меньшей мере одной полоски, характеризующийся тем, что упомянутая полоска получена из листа из волокнистого материала по любому из пп.1-8.
26. Рулон туалетной бумаги, содержащий сердечник по п.25.
27. Тампонный аппликатор, содержащий лист из волокнистого материала по любому из пп.1-8.